複数の絶縁物の表面状態を調べる目視点検工程と、この点検の中から色褪せた絶縁物を選ぶ色褪せ品選別工程と、前記色褪せた絶縁物の色褪せ度を測定する色褪せ度測定工程と、前記色褪せ度を予めデータベース化した特性式に乗せ表面絶縁抵抗を算出する表面状態判定工程と、を備えた絶縁劣化を診断する絶縁劣化診断方法。前記色褪せ度は、光沢度である請求項1に記載の絶縁劣化診断方法。前記絶縁物をポリエステル樹脂で製造し、前記光沢度の測定で入射角を60°とし、光沢度が2.6以下のとき、絶縁劣化と判定する請求項2に記載の絶縁劣化診断方法。絶縁物表面の光沢度を測定する光沢度計と、前記光沢度と表面絶縁抵抗との関係を保存したデータベース装置とを備え、前記光沢度計で測定した光沢度から表面絶縁抵抗を算出し、絶縁劣化を診断する絶縁劣化診断装置。本発明が解決しようとする課題は、目視点検から絶縁物表面の色褪せの度合いを判定し、最も絶縁劣化が進行していると思われるものをサンプリングし、絶縁破壊を未然に防止することが可能な絶縁材料の絶縁劣化診断方法およびその方法を用いた絶縁劣化診断装置を提供することにある。上記課題を解決するために、実施形態の絶縁材料の絶縁劣化診断方法は、複数の絶縁物の表面状態を調べる目視点検工程と、この点検の中から色褪せた絶縁物を選ぶ色褪せ品選別工程と、前記色褪せた絶縁物の色褪せ度を測定する色褪せ度測定工程と、前記色褪せ度を予めデータベース化した特性式に乗せ表面絶縁抵抗を算出する表面状態判定工程とを備えている。以下、図面を参照して本発明の実施例を説明する。本発明の実施例に係る絶縁劣化診断方法を図1~図3を参照して説明する。図1は、本発明の実施例に係る絶縁材料の絶縁劣化診断方法を示すフロー図、図2は、本発明の実施例に係る表面絶縁抵抗の測定方法を示す図、図3は、本発明の実施例に係る測定項目と測定値の関係を示す図である。図1に示すように、絶縁劣化診断においては、先ず、電気室や電気機器などに用いられている複数の絶縁物の表面状態を目視点検する目視点検工程st1。目視点検の中から、色褪せたもの、くすんだものなどを選別する色褪せ品選別工程st2。次に、最も色褪せた絶縁物の色褪せ度を測定する色褪せ度測定工程st3。ここで、色褪せ度とは、後述する光沢度、接触角、色相の測定値を言う。色褪せ度が所定値に達していればst4、絶縁劣化と判定するst5。所定値に達していなければst4、データベース化した特性式に乗せ、余寿命を推定するst6。st4~st6が当該絶縁物の表面状態判定工程となる。このような診断方法を、ポリエステル樹脂で製造した真空開閉器の絶縁物を用いて説明する。図2に示すように、先ず、三相一体の絶縁バリア1の表面絶縁抵抗を測定する。所定の表面に、長さ50mmの銅テープ電極2を間隔10mmで貼り、1kV印加し、1分間経過時の値を絶縁抵抗計3で測定した。測定環境は、常温、常湿とする。次に、表面絶縁抵抗の測定個所と同一表面の光沢度を測定する。光沢度は、JISZ8741に準じ、入射角60°で測定した。測定器は、日本電色工業社製で携帯型の光沢度計PG-IIを用いた。次に、光沢度と同様に、表面絶縁抵抗の測定個所と同一表面の接触角を測定する。4mLの純水を注射器で滴下して横方向から写真撮影をし、絶縁材料の表面と水滴の端部からの接線の角度を読み取った。次に、光沢度と同様に、表面絶縁抵抗の測定個所と同一表面の色相を測定する。色相は、JISZ8701に準じ、白から黒の程度を示す明度Lを測定した。測定器は、日本電色工業社製の携帯型の色差計NF333を用いた。これらの結果を図3に示す。新品、国内A地区で22年間使用された劣化品1、国内B地区で28年間使用された劣化品2について、それぞれ3~5個所測定し、その平均値を求めた。ここで、劣化品2のように表面絶縁抵抗が109Ωまで低下すると、絶縁劣化が急速に進行するので、絶縁破壊の閾値とした。これより、新品では表面絶縁抵抗が1014Ωあるものの、絶縁劣化が進行すると低下する傾向にある。そして、表面絶縁抵抗が低下すると、光沢度は急激に低下し、接触角と色相は微増する。表面絶縁抵抗が1桁変化するときの各測定項目の変化率を求めると、光沢度では19.2、接触角では3.5、色相では1.7であった。このため、色褪せ度としては、光沢度が最も大きく反応し測定し易いものとなる。光沢度は、2.6以下で表面絶縁抵抗が閾値を下回って絶縁劣化と判定でき、2.6超過ではデータベース化した特性式から余寿命を算出することになる。なお、光沢度は、絶縁材料の種類、測定光の入射角などの測定方法により異なってくるので、条件毎の光沢度と表面絶縁抵抗の関係を求めておき、データベース装置に保存しておくものとする。また、接触角、色相の特性も特性式を求めておくことにより、表面絶縁抵抗を求めることができ、余寿命を算出することができる。なお、表面絶縁抵抗の測定は温度、湿度などの環境に左右され易いが、光沢度を含めた接触角、色相は比較的左右され難く、測定が容易である。これら光沢度、接触角、色相は、色褪せ度を数値化するために選んだものである。絶縁物の色合い、くすみなどは、目視点検によって容易に選別することができ、この中から最も色褪せたもの、即ち、最も絶縁劣化が進行したものを見つけることも容易である。これをサンプリングし、光沢度を求めることにより、表面絶縁抵抗を把握することができる。上記実施例の絶縁劣化診断方法によれば、目視点検により、絶縁劣化の進行度合いを容易に把握することができ、色褪せ度の測定から表面絶縁抵抗を求めることができ、絶縁破壊を未然に防ぐことができる。なお、本発明は、上記実施例に限定されるものではなく、発明の要旨を逸脱しない範囲で、種々変形して実施することができる。上記実施例では、絶縁材料をポリエステル樹脂で説明したが、エポキシ樹脂で製造された碍子や、フェノール樹脂で製造されたブッシングなどにおいても、目視点検により、絶縁劣化を診断することができる。本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。